(57)【特許請求の範囲】
【請求項１】
下記化学式（２）
【化１】
0004755540.tif 000045
（化学式（２）中、Ｒ４は炭素数１〜８のアルキル基；Ｒ５は炭素数１〜８のアルキル基、又は無置換若しくは炭素数１〜８であるアルキル基若しくはアルコキシ基が置換したアリール基；[Ａ]−はアルキル硫酸エステルアニオン、ポリオキシエチレンアルキルエーテル硫酸エステルアニオン及びポリオキシエチレンアルキルフェニルエーテル硫酸エステルアニオンから選ばれる硫酸エステルアニオンである。）
で表されるケイ素錯体化合物を含んでいることを特徴とする正帯電性荷電制御剤。
【請求項２】
前記化学式（２）中、Ｒ４は前記炭素数１〜８のアルキル基；Ｒ５はメチル基、エチル基、プロピル基、イソプロピル基、ブチル基、tert−ブチル基、イソブチル基、ペンチル基、ヘキシル基、オクチル基及びtert−オクチル基から選ばれる前記炭素数１〜８のアルキル基、又は前記無置換若しくは炭素数１〜８であるアルキル基若しくはアルコキシ基が置換したアリール基であることを特徴とする請求項１に記載の正帯電性荷電制御剤。
【請求項３】
前記化学式（２）中、Ｒ４はメチル基、エチル基、プロピル基、イソプロピル基、ブチル基、イソブチル基、tert‐ブチル基、ペンチル基、ヘキシル基、オクチル基及びtert-オクチル基から選ばれる前記炭素数１〜８のアルキル基；Ｒ５はメチル基、エチル基、プロピル基、イソプロピル基、ブチル基、tert‐ブチル基、イソブチル基、ペンチル基、ヘキシル基、オクチル基及びtert-オクチル基から選ばれる前記炭素数１〜８のアルキル基、又は前記無置換若しくは炭素数１〜８であるアルキル基若しくはアルコキシ基が置換したアリール基であることを特徴とする請求項２に記載の正帯電性荷電制御剤。
【請求項４】
前記アルキル硫酸エステルアニオン、ポリオキシエチレンアルキルエーテル硫酸エステルアニオン、ポリオキシエチレンアルキルフェニルエーテル硫酸エステルアニオンが炭素数８〜１８で直鎖状又は分岐鎖状のアルキル基を有していることを特徴とする請求項１記載の正帯電性荷電制御剤。
【請求項５】
前記化学式（２）のケイ素錯体化合物が、下記化学式（３）
【化２】
0004755540.tif 000046
（式（３）中、Ｒ４、及びＲ５は前記に同じ、Ｘはハロゲン元素を示す。）で表されるβ−ジケトンケイ素化合物と、アルキル硫酸エステル又はその塩、ポリオキシエチレンアルキルエーテル硫酸エステル又はその塩、及びポリオキシエチレンアルキルフェニルエーテル硫酸エステル又はその塩から選ばれる硫酸エステルアニオン性有機化合物とを反応させて得られた化合物であることを特徴とする請求項１に記載の正帯電性荷電制御剤。
【請求項６】
前記化学式（３）の前記β−ジケトンケイ素化合物由来の残存ハロゲン含有量が、最大でも０．２％であることを特徴とする請求項５に記載の正帯電性荷電制御剤。
【請求項７】
前記アルキル硫酸エステル、前記ポリオキシエチレンアルキルエーテル硫酸エステル、及び前記ポリオキシエチレンアルキルフェニルエーテル硫酸エステルが、炭素数８〜１８で直鎖状又は分岐鎖状のアルキル基を有していることを特徴とする請求項５に記載の正帯電性荷電制御剤。
【請求項８】
請求項１〜７のいずれかに記載の正帯電性荷電制御剤が含まれていることを特徴とする静電荷像現像用正帯電性トナー。
【請求項９】
前記正帯電性荷電制御剤０．１〜１０重量部と、トナー用樹脂１００重量部とを含むことを特徴とする請求項８に記載の静電荷像現像用正帯電性トナー。
【請求項１０】
請求項８に記載のトナーを摩擦により、正に帯電させることを特徴とする静電荷像現像用正帯電性トナーの荷電制御方法。
【請求項１１】
請求項１〜７のいずれかに記載の正帯電性荷電制御剤と、溶媒及び／又は分散剤とが、含まれていることを特徴とする荷電付与組成物。
【請求項１２】
静電写真用トナーに接触して荷電を付与するキャリア粉末、現像スリーブ、及びブレードのいずれかが、請求項１１に記載の荷電付与組成物で、コーティングされ、又は成形されており、前記ケイ素錯体化合物を露出させていることを特徴とする荷電付与部材。
【請求項１３】
請求項１２に記載の荷電付与部材と、静電写真用トナーとを接触させて摩擦させることにより、該トナーを帯電させることを特徴とする静電写真用トナーの荷電制御方法。
【発明の詳細な説明】
【技術分野】
【０００１】
本発明は、静電荷像現像用トナーや粉体塗料に使用される正帯電性荷電制御剤、その荷電制御剤を含む静電荷像現像用正帯電性トナー、その荷電制御剤を含む荷電付与組成物、その組成物で形成されトナーに荷電を付与する部材、及びトナーの荷電制御方法に関するものである。
【背景技術】
【０００２】
複写機やプリンター、ファクシミリなどに利用されている電子写真は、摩擦帯電させたトナーにより感光体上の静電荷像を現像し、記録紙上に転写して定着させて、複写や印刷をするものである。
【０００３】
トナーには、二成分トナーと一成分トナーとがある。二成分トナーを用いた現像方式は、例えばトナーとそれに電荷を付与する磁性粒子であるキャリアとを混合した現像剤を用いるものであり、トナーとキャリアとが摩擦することによりトナーが帯電し、トナーをキャリアにより搬送して感光体に静電的に付着させ現像するというものである。一方、一成分トナーを用いた現像方式は、例えば金属ブレードと現像スリーブとの隙間でトナーを摩擦帯電させた後、潜像電界によりトナーを感光体に飛行させて現像するというものである。
【０００４】
このようなトナーの帯電性は、電子写真の現像スピードを高め、鮮明な画像を形成する上で重要な因子である。そこでトナーの帯電量を適切に制御して安定化し、帯電の立ち上がり速度を速めたりするために、トナーへトナー用樹脂と共に荷電制御剤が添加されている。荷電制御剤には正帯電用のものと、負帯電用のものがある。正帯電用荷電制御剤は、例えば特許文献１、特許文献２に開示され、負帯電用荷電制御剤は、例えば特許文献３に開示されている。これら特許文献に開示された荷電制御剤は、いずれも中心原子であるアルミニウム、錫、鉛、コバルト、鉄、ニッケル、亜鉛、クロム、銅、バリウム、ベリリウムなどの金属原子に、有機配位子が配位した有機金属錯体化合物である。特許文献４に開示されている荷電制御剤は、中心原子であるケイ素に、有機配位子が配位したものであり、負帯電用荷電制御剤である。このため、これを使用したトナーは負帯電トナーとなり、感光体上に正帯電した静電荷像の現像に用いられるものである。
【０００５】
複写や印刷の速度を高速化しつつ高画質化も実現するために、トナーは、従来のものよりも帯電特性や帯電安定性に優れていることが要求されている。のみならずトナー及びそこに含まれる荷電制御剤は、保存安定性、さらに最近の傾向として環境に対する安全性に優れていることも要求されている。
【０００６】
また、構造体表面の電荷に、静電気帯電した粉体塗料をひきつけ、焼き付ける静電粉体塗装に使用される粉体塗料にあっても、適度な帯電特性や、帯電安定性を持つ荷電制御剤が望まれている。
【０００７】
時として、このような荷電制御剤が添加されたトナーは、摩擦帯電の際、トナー粒子同士の摩擦、キャリアとの衝突、感光体との摩擦等により、表面に露出している荷電制御剤が脱落してしまい、キャリア等を汚染してしまったり、十分な帯電性を発現できなくなったり、画像濃度の低下やカブリによる画像品質の低下を起こしたりすることがある。
【０００８】
トナーに荷電制御剤を添加してトナーを帯電させる方法の代替として、特許文献５には、現像のために必要な電荷をトナーに付与するために、トナーに接触して帯電させる荷電制御剤が露出したキャリア等の電荷付与部材が開示されている。
【０００９】
複写や印刷の速度を高速化しつつ高画質化するために、トナーに十分な電荷を付与して、従来よりも一層優れた帯電特性や帯電安定性を発現させ、しかも環境に対して安全で長期間使用できる電荷付与部材も望まれている。
【００１０】
【特許文献１】特開昭６３−２０６７６８号公報
【特許文献２】特開昭６２−６２３６９号公報
【特許文献３】特開平３−２７６１６６号公報
【特許文献４】特開平４−２９３０５７号公報
【特許文献５】特開２００４−３４１４５６号公報
【発明の開示】
【発明が解決しようとする課題】
【００１１】
本発明はこのような状況に鑑みてなされたもので、静電荷像現像用トナーや粉体塗料に良好な正帯電性を発現させる荷電制御剤、及びこの荷電制御剤を含み、帯電安定性、保存安定性、耐環境性に優れ、現像して優れた品質の画像を形成させる静電荷像現像用正帯電性トナーを提供することを目的とする。また、このトナーを使用した荷電制御方法を提供することを目的とする。
【００１２】
さらに、静電写真用トナーに負の電荷を付与して優れた帯電特性や帯電安定性を発現させる電荷付与部材の原材料となる荷電付与組成物を提供することを目的とする。また荷電付与組成物を用いて形成され、十分な電荷付与性と耐摩擦強度と耐久性とを有し、環境に対して安全な電荷付与部材を提供することを目的とする。さらにこの荷電付与部材を使用した静電写真用トナーの荷電制御方法を提供することを目的とする。
【課題を解決するための手段】
【００１３】
前記の目的を達成するためになされた正帯電性荷電制御剤は、下記化学式（１）
【００１４】
【化１】
0004755540.tif 000002
【００１５】
（化学式（１）中、Ｒ１，Ｒ３は水素原子、ヒドロキシ基、ヒドロキシアルキル基、カルボキシル基、アルコキシカルボニル基、ホルミル基、ハロゲン原子、アルキル基、アルコキシ基、アシル基、アルケニル基、ニトロ基、シアノ基、アミノ基、置換基を有していてもよいアリサイクリック基、置換基を有していてもよいアラルキル基、置換基を有していてもよいアリール基から選ばれる同一又は異なる基；Ｒ２は窒素原子、又は置換基を有していてもよい炭素原子；[Ａ]−は硫酸エステルアニオンを示す。）
【００１６】
特に前記の目的を達成するためになされた特許請求の範囲に記載の本発明の正帯電性荷電制御剤は、請求項１に記載されたもので、前記ケイ素錯体化合物が、下記化学式（２）
【００１７】
【化２】
0004755540.tif 000003
【００１８】
（化学式（２）中、Ｒ４は炭素数１〜８のアルキル基；Ｒ５は炭素数１〜８のアルキル基、又は無置換若しくは炭素数１〜８であるアルキル基若しくはアルコキシ基が置換したアリール基；[Ａ]−はアルキル硫酸エステルアニオン、ポリオキシエチレンアルキルエーテル硫酸エステルアニオン及びポリオキシエチレンアルキルフェニルエーテル硫酸エステルアニオンから選ばれる硫酸エステルアニオンである。）
で表されるケイ素錯体化合物を含んでいることを特徴とする。
請求項２に記載の正帯電性荷電制御剤は、請求項１に記載されたもので、前記化学式（２）中、Ｒ４は前記炭素数１〜８のアルキル基；Ｒ５はメチル基、エチル基、プロピル基、イソプロピル基、ブチル基、tert−ブチル基、イソブチル基、ペンチル基、ヘキシル基、オクチル基及びtert−オクチル基から選ばれる前記炭素数１〜８のアルキル基、又は前記無置換若しくは炭素数１〜８であるアルキル基若しくはアルコキシ基が置換したアリール基であることを特徴とする。
【００１９】
請求項３に記載の正帯電性荷電制御剤は、請求項２に記載されたもので、前記化学式（２）中、Ｒ４はメチル基、エチル基、プロピル基、イソプロピル基、ブチル基、イソブチル基、tert‐ブチル基、ペンチル基、ヘキシル基、オクチル基及びtert-オクチル基から選ばれる前記炭素数１〜８のアルキル基；Ｒ５はメチル基、エチル基、プロピル基、イソプロピル基、ブチル基、tert‐ブチル基、イソブチル基、ペンチル基、ヘキシル基、オクチル基及びtert-オクチル基から選ばれる前記炭素数１〜８のアルキル基、又は前記無置換若しくは炭素数１〜８であるアルキル基若しくはアルコキシ基が置換したアリール基であることを特徴とする。
【００２０】
請求項４に記載の正帯電性荷電制御剤は、請求項１に記載されたもので、前記アルキル硫酸エステルアニオン、ポリオキシエチレンアルキルエーテル硫酸エステルアニオン、ポリオキシエチレンアルキルフェニルエーテル硫酸エステルアニオンが炭素数８〜１８で直鎖状又は分岐鎖状のアルキル基を有していることを特徴とする。
請求項５に記載の正帯電性荷電制御剤は、請求項１に記載されたもので、前記化学式（２）のケイ素錯体化合物が、下記化学式（３）
【００２１】
【化３】
0004755540.tif 000004
【００２２】
（式（３）中、Ｒ４、及びＲ５は前記に同じ、Ｘはハロゲン元素を示す。）で表されるβ−ジケトンケイ素化合物と、アルキル硫酸エステル又はその塩、ポリオキシエチレンアルキルエーテル硫酸エステル又はその塩、及びポリオキシエチレンアルキルフェニルエーテル硫酸エステル又はその塩から選ばれる硫酸エステルアニオン性有機化合物とを反応させて得られた化合物であることを特徴とする。
【００２３】
請求項６に記載の正帯電性荷電制御剤は、請求項５に記載されたもので、前記化学式（３）の前記β−ジケトンケイ素化合物由来の残存ハロゲン含有量が、最大でも０．２％であることを特徴とする。
【００２４】
前記硫酸エステルアニオン性有機化合物は、アルキル硫酸エステル若しくはその塩、ポリオキシエチレンアルキルエーテル硫酸エステル若しくはその塩、又はポリオキシエチレンアルキルフェニルエーテル硫酸エステル若しくはその塩であり、例えば後述するものである。
【００２５】
請求項７に記載の正帯電性荷電制御剤は、請求項５に記載されたもので、前記アルキル硫酸エステル、前記ポリオキシエチレンアルキルエーテル硫酸エステル、及び前記ポリオキシエチレンアルキルフェニルエーテル硫酸エステルが、炭素数８〜１８で直鎖状又は分岐鎖状のアルキル基を有していることを特徴とする。
【００２６】
同じく請求項８に記載の静電荷像現像用正帯電性トナーは、請求項１〜７のいずれかに記載の正帯電性荷電制御剤が含まれていることを特徴とする。
【００２７】
請求項９に記載の静電荷像現像用正帯電性トナーは、請求項８に記載されたもので、前記正帯電性荷電制御剤０．１〜１０重量部と、トナー用樹脂１００重量部とを含むことを特徴とする。
【００２８】
同じく請求項１０に記載の静電荷像現像用正帯電性トナーの荷電制御方法は、請求項８に記載のトナーを摩擦により、正に帯電させることを特徴とする。
【００２９】
同じく請求項１１に記載の荷電付与組成物は、請求項１〜７のいずれかに記載の正帯電性荷電制御剤と、溶媒及び／又は分散剤とが、含まれていることを特徴とする。
【００３０】
同じく請求項１２に記載の荷電付与部材は、静電写真用トナーに接触して荷電を付与するキャリア粉末、現像スリーブ、及びブレードのいずれかが、請求項１１に記載の荷電付与組成物で、コーティングされ、又は成形されており、前記ケイ素錯体化合物を露出させていることを特徴とする。
【００３１】
同じく請求項１３に記載の静電写真用トナーの荷電制御方法は、請求項１２に記載の荷電付与部材と、静電写真用トナーとを接触させて摩擦させることにより、該トナーを帯電させることを特徴とする。
【００３２】
なお、前記化学式(１)及び（２）で示した構造式は、下記化学式（４）又は（５）で標記される場合がある。
【００３３】
【化４】
0004755540.tif 000005
【００３４】
【化５】
0004755540.tif 000006
【発明の効果】
【００３５】
本発明の正帯電性荷電制御剤は、正荷電制御性を有するβ−ジケトンケイ素化合物と硫酸エステルアニオン性有機化合物とから得られるような塩であるから、静電荷像現像用正帯電性トナーや粉体塗料に良好な正帯電性を発現させる。
【００３６】
この荷電制御剤を含む静電荷像現像用正帯電性トナーは、帯電安定性、保存安定性、耐環境性に優れている。帯電させたこのトナーを用いて現像された画像は、品質が優れている。さらにこのトナーは、この正帯電性荷電制御剤を含んでいることに起因して、高温高湿から低温低湿までの苛酷な環境下や環境変化によるトナー帯電量の変動が抑えられており、環境安定性に優れている。
【００３７】
本発明の正帯電性荷電制御剤が含まれている荷電付与組成物は、静電写真用トナーに、負電荷を付与して、良好な帯電特性や帯電安定性を発現させるためのものである。この荷電付与組成物は、耐熱性、保存安定性、環境に対する安全性の面で特に優れている。
【００３８】
この荷電付与組成物でコーティングされたり成形されたりして形成された荷電付与部材は、速い立上がり速度でトナーに電荷を付与する。この荷電付与部材は、モノクロのトナーのみならず、幅広く種々の有彩色のトナーに電荷を付与するのに用いられる。この荷電付与部材は、耐久性に優れているから、交換しなくても長期間連続して使用できる。
【００３９】
この荷電付与部材を用いた静電写真用トナーの荷電制御方法は、無機、有機を問わずあらゆる種類の感光体上の静電荷像を現像するのに適している。また、普通紙のみならず加工紙、加工フィルム等の転写記録媒体への現像に適している。現像されたトナー像は、広範な温度域における定着性を有している。定着された画像は、明瞭であり地かぶりを生じることなく、非オフセット性を有し、長時間劣化しない。
【００４０】
この静電写真用トナーの荷電制御方法によれば、トナーに荷電制御剤を含有させなくてもよいから、キャリア粉末、現像スリーブ、金属ブレードや磁性体ブレード等の荷電付与部材が、汚染されない。
【発明を実施するための最良の形態】
【００４１】
以下、本発明の実施例を詳細に説明するが、本発明の範囲はこれらの実施例に限定されるものではない。
【００４２】
正帯電性荷電制御剤は、前記化学式（１）好ましくは前記化学式（２）で表されるケイ素錯体化合物を、有効成分として１種又は２種以上含むものである。
【００４３】
前記化学式（１）中、Ｒ１，Ｒ３は、同一又は異なる基であり、水素原子；ヒドロキシ基；ヒドロキシアルキル基；カルボキシル基；アルコキシカルボニル基；ホルミル基；Ｃｌ、Ｂｒ、Ｉ、Ｆで例示されるハロゲン原子；メチル基、エチル基、ｎ−プロピル基、iso−プロピル基、ｎ−ブチル基、iso−ブチル基、sec−ブチル基、tert‐ブチル基、tert-オクチル基で例示される炭素数１〜１８のアルキル基；メトキシ基、エトキシ基、イソプロポキシ基、ブトキシ基、ペンチルオキシ基、ヘキシルオキシ基で例示される炭素数１〜１８のアルコキシ基；アセチル基、プロピオニル基、ブチリル基、ベンゾイル基で例示されるアシル基；ビニル基、アリル基（−ＣＨ２ＣＨ＝ＣＨ２）、−Ｃ(ＣＨ３)＝ＣＨ２で例示されるアルケニル基；ニトロ基；シアノ基；アミノ基；置換基を有しても有しなくてもよく、シクロプロペニル基、シクロブチル基、シクロヘキシル基、シクロヘプチル基のような炭素数３〜７のシクロアルキル基で例示されるアリサイクリック基；置換基を有しても有しなくてもよく、ベンジル基、α,α'‐ジメチルベンジル基で例示されるアラルキル基；Ｃｌ、Ｂｒ、Ｉ、Ｆのようなハロゲン原子や炭素数１〜１８のアルキル基で例示される置換基を有しても有しなくてもよく、フェニル基、トルイル基、ナフチル基で例示されるアリール基が挙げられる。同じくＲ２は窒素原子、又は置換基を有しても有しなくてもよい炭素原子が挙げられる。同じく[Ａ]−は硫酸エステルアニオン性有機化合物から得られた硫酸エステルアニオンが挙げられる。
【００４４】
ケイ素錯体化合物は、正帯電性荷電制御剤やトナーに用いるのに必要な適度な融点や、優れたトナー用樹脂への相溶性を調節するために前記化学式（２）で表されるものであると、一層好ましい。
【００４５】
前記化学式（２）中、Ｒ４は、メチル基、エチル基、プロピル基、イソプロピル基、ブチル基、tert‐ブチル基、ペンチル基、ヘキシル基、オクチル基、tert-オクチル基で例示される炭素数１〜８のアルキル基；ビニル基、アリル基（−ＣＨ２ＣＨ＝ＣＨ２）、−Ｃ(ＣＨ３)＝ＣＨ２で例示される炭素数２〜８のアルケニル基；又はメトキシ基、エトキシ基、イソプロポキシ基、ブトキシ基、ペンチルオキシ基、ヘキシルオキシ基で例示される炭素数１〜８のアルコキシ基である。Ｒ５は、メチル基、エチル基、プロピル基、イソプロピル基、ブチル基、tert‐ブチル基、ペンチル基、ヘキシル基、オクチル基、tert-オクチル基で例示される炭素数１〜８のアルキル基若しくはビニル基、アリル基（−ＣＨ２ＣＨ＝ＣＨ２）、−Ｃ(ＣＨ３)＝ＣＨ２で例示される炭素数２〜８のアルケニル基、又は無置換であってもよく、炭素数１〜８であるアルキル基、アルケニル基若しくはアルコキシ基が置換していてもよいフェニル基、トルイル基、ナフチル基で例示されるアリール基が挙げられる。[Ａ]−は前記に同じである。
【００４６】
化学式（２）中、Ｒ４は、炭素数１〜８の前記アルキル基であると一層好ましく、イソプロピル基、tert-ブチル基、tert-オクチル基であるとなお一層好ましい。Ｒ５は、イソプロピル基、tert−ブチル基、イソブチル基、tert-オクチル基、又は無置換若しくは炭素数１〜８であるアルキル基、若しくはアルコキシ基が置換した前記アリール基であると一層好ましい。
【００４７】
前記化学式（１）又は（２）の[Ａ]−を形成するのに用いられる硫酸エステルアニオン性有機化合物として、アルキル硫酸エステル若しくはその塩、第二高級アルコール硫酸エステル若しくはその塩、オレフィン硫酸エステル若しくはその塩、脂肪酸エチレングリコリド硫酸エステル若しくはその塩、ポリオキシエチレンアルキルエーテル硫酸エステル若しくはその塩、ポリオキシエチレンアルキルフェニルエーテル硫酸エステル若しくはその塩、脂肪酸モノグリセリド硫酸エステル若しくはその塩、脂肪酸多価アルコール硫酸エステル若しくはその塩、硫酸化油、脂肪酸アルキル硫酸エステル若しくはその塩、脂肪酸アミド硫酸エステル若しくはその塩、脂肪酸アニリド硫酸エステル若しくはその塩、又は脂肪酸モノアルカノールアミド硫酸エステル若しくはその塩等が好ましい。
【００４８】
中でも特に好ましいものは、アルキル硫酸エステル若しくはその塩；繰返し単位の繰返し数が２〜１２であって、ポリオキシエチレンアルキルエーテル硫酸エステル若しくはその塩、又はポリオキシエチレンアルキルフェニルエーテル硫酸エステル若しくはその塩である。
【００４９】
上記アルキル硫酸エステルやその塩は、例えば下記化学式（ａ）
Ｒ６−Ｏ−ＳＯ３−Ｍ１  ・・・（ａ）
（化学式（ａ）中、Ｒ６はアルキル基であり、好ましくは炭素数８〜１８のアルキル基であり、特に好ましくは炭素数１２のドデシル基である。Ｍ１はＨ、ＮａやＫ等のアルカリ金属、Ｃａ等のアルカリ土類金属、ＮＨ４、又はアルカノールアミン若しくはアルカノールアンモニウムを示す。）で表されるものである。
【００５０】
上記ポリオキシエチレンアルキルエーテル硫酸エステルやその塩は、例えば下記化学式（ｂ）
Ｒ７−Ｏ−（ＣＨ２ＣＨ２Ｏ）ｎ１−ＳＯ３−Ｍ２  ・・・（ｂ）
（化学式（ｂ）中、Ｒ７はアルキル基であり、好ましくは炭素数８〜１８のアルキル基であり、特に好ましくは炭素数１２のドデシル基である。ｎ１は２以上の数を示す。Ｍ２はＨ、ＮａやＫ等のアルカリ金属、Ｃａ等のアルカリ土類金属、ＮＨ４、又はアルカノールアミン若しくはアルカノールアンモニウムを示す。）で表されるものである。
【００５１】
上記ポリオキシエチレンアルキルフェニルエーテル硫酸エステルやその塩は、例えば下記化学式（ｃ）
【００５２】
【化６】
0004755540.tif 000007
【００５３】
（化学式（ｃ）中、Ｒ８はアルキル基であり、好ましくは炭素数８〜１８のアルキル基であり、特に好ましくは炭素数１２のドデシル基である。ｎ２は２以上の数を示す。Ｍ３はＨ、ＮａやＫ等のアルカリ金属、Ｃａ等のアルカリ土類金属、ＮＨ４、又はアルカノールアミン若しくはアルカノールアンモニウムを示す。）で表されるものである。
【００５４】
この正帯電性荷電制御剤は、ケイ素錯体カチオンと硫酸エステルアニオンとの塩を形成させて、前記化学式（１）好ましくは前記化学式（２）のケイ素錯体化合物を得て、それを有効成分として含有させることにより、調製したものである。具体的には以下の工程を経て調製される。
【００５５】
先ず第１工程において、四塩化ケイ素で例示されるハロゲン化ケイ素やテトラエトキシシランのようなケイ素化剤に、ヒドロキシル基とカルボニル基を有する下記化学式（６）
【００５６】
【化７】
0004755540.tif 000008
【００５７】
（化学式（６）中、Ｒ１，Ｒ２，Ｒ３は、前記化学式（１）に同じである。）で表される化合物を、反応させると、ケイ素化剤に由来するケイ素が中心原子となりそれに、ヒドロキシル基由来の酸素が共有結合し、かつカルボニル基が配位結合し、下記化学式（７）
【００５８】
【化８】
0004755540.tif 000009
【００５９】
（化学式（７）中、Ｒ１，Ｒ２，Ｒ３は、前記化学式（１）に同じである。[Ｅ]−はアニオンを示す。）で表されるケイ素錯体中間体が得られる。この[Ｅ]−は、一般にケイ素化剤に由来するアニオンである。
【００６０】
高収率、高純度でケイ素錯体中間体を得るには、ケイ素化剤として、四塩化ケイ素で例示されるハロゲン化ケイ素を用いることが好ましい。例えば、化学式（６）で表される化合物と、四塩化ケイ素とを反応させた場合、[Ｅ]−は、下記化学反応式（８）で示すように、ハロゲンアニオン[Ｘ]−となる。
【００６１】
引き続く第２工程において、このケイ素錯体中間体に、硫酸エステルアニオン性化合物Ｄ−Ｏ−ＳＯ３−Ｍ４を反応させ、下記化学反応式（８）で示すように、[Ｅ]−例えば前記[Ｘ]−から、[Ａ]−である硫酸エステルアニオン[Ｄ−Ｏ−ＳＯ３]−にイオン変換させると、前記化学式（１）で表されたケイ素錯体化合物が得られる。
【００６２】
【化９】
0004755540.tif 000010
【００６３】
（化学反応式（８）中、Ｒ１，Ｒ２，Ｒ３，[Ａ]−は化学式（１）に同じである。[Ｘ]−はハロゲンアニオン、Ｄ−Ｏ−ＳＯ３−Ｍ４は、硫酸エステルアニオン性有機化合物を示す。）
【００６４】
本発明の重要な特徴は、ケイ素錯体化合物中の対イオンが、硫酸エステルアニオンである点である。本発明のケイ素錯体化合物を含む正帯電性荷電制御剤は、本発明を適用外である対イオンが硫酸エステルアニオン以外の各種アニオン、例えばスルホン酸アニオンとなっている荷電制御剤よりも、帯電特性、特に環境安定性が向上するという優位な効果を有する。
【００６５】
また、前記のイオン交換反応の際に、残存ハロゲン含有量が０．２％以下、更に好ましくは０．１％以下にすることが、正帯電性荷電制御剤の帯電特性を向上させるのに重要な因子となる。このような残存ハロゲン含有量が少ないという好ましい実施様態により、更に帯電安定性、保存安定性、耐環境性が一層向上する。
【００６６】
本発明の一層好ましい実施様態として、下記化学反応式（９）
【００６７】
【化１０】
0004755540.tif 000011
【００６８】
で示されるように、対イオンがハロゲンアニオン[Ｘ]−であるジケトンケイ素錯体中間体を、対イオンが硫酸エステルアニオン[Ａ]−であるジケトンケイ素錯体化合物へ、イオン変換する例を示すことができる。
【００６９】
本発明の荷電制御剤は、電導度が最大３００μＳであると好ましく、最大２００μＳであるとなお好ましい。荷電制御剤は、電導度が低いほど帯電特性が向上する。
【００７０】
電導度は、該化合物２ｇを純水１００ｍｌに加え、５分間煮沸した後、蒸発分の水分を追加し、室温まで冷却後、ろ液を電気伝導させる方法により測定された電気伝導度である。
【００７１】
以下に、正帯電性荷電制御剤に使用されるケイ素錯体化合物の具体例として、正荷電制御性を有するβ-ジケトンケイ素化合物を示す。但し、勿論本発明はこれらのみに限定されるものではない。
【００７２】
【化１１】
0004755540.tif 000012
（ｔ−Ｃ４Ｈ９はターシャリ−ブチル基を示す。）
【００７３】
【化１２】
0004755540.tif 000013
（ｔ−Ｃ４Ｈ９はターシャリ−ブチル基、ｎ３は２以上の数、Ｒ９はＣ１２Ｈ２５を主成分とする基を示す。）
【００７４】
【化１３】
0004755540.tif 000014
（ｔ−Ｃ４Ｈ９はターシャリ−ブチル基、ｎ４は２以上の数、Ｒ１０はＣ９Ｈ１９を主成分とする基を示す。）
【００７５】
【化１４】
0004755540.tif 000015
（ｔ−Ｃ４Ｈ９はターシャリ−ブチル基、ｉ−Ｃ３Ｈ７はイソプロピル基、ｎ５は２以上の数、Ｒ１１はＣ１２Ｈ２５を主成分とする基を示す。）
【００７６】
【化１５】
0004755540.tif 000016
（ｔ−Ｃ４Ｈ９はターシャリ−ブチル基、ｉ−Ｃ３Ｈ７はイソプロピル基を示す。）
【００７７】
【化１６】
0004755540.tif 000017
（ｔ−Ｃ４Ｈ９はターシャリ−ブチル基、ｉ−Ｃ３Ｈ７はイソプロピル基、ｎ６は２以上の数、Ｒ１２はＣ９Ｈ１９を主成分とする基を示す。）
【００７８】
【化１７】
0004755540.tif 000018
（ｉ−Ｃ３Ｈ７はイソ−プロピル基、ｔ−Ｃ４Ｈ９はターシャリ−ブチル基、ｎ７は２以上の数、Ｒ１３はＣ９Ｈ１９を主成分とする基を示す。）
【００７９】
【化１８】
0004755540.tif 000019
（ｉ−Ｃ３Ｈ７はイソプロピル基、ｔ−Ｃ４Ｈ９はターシャリ−ブチル基を示す。）
【００８０】
【化１９】
0004755540.tif 000020
（ｔ−Ｃ８Ｈ１７はターシャリ−オクチル基、ｔ−Ｃ４Ｈ９はターシャリ−ブチル基、ｎ８は２以上の数、Ｒ１４はＣ１２Ｈ２５を主成分とする基を示す。）
【００８１】
【化２０】
0004755540.tif 000021
（ｔ−Ｃ８Ｈ１７はターシャリ−オクチル基、ｔ−Ｃ４Ｈ９はターシャリ−ブチル基を示す。）
【００８２】
【化２１】
0004755540.tif 000022
（ｔ−Ｃ４Ｈ９はターシャリ−ブチル基を示す。）
【００８３】
【化２２】
0004755540.tif 000023
（ｔ−Ｃ４Ｈ９はターシャリ−ブチル基を示す。）
【００８４】
【化２３】
0004755540.tif 000024
（ｔ−Ｃ４Ｈ９はターシャリ−ブチル基を示す。）
【００８５】
【化２４】
0004755540.tif 000025
（ｉ−Ｃ３Ｈ７はイソプロピル基を示す。）
【００８６】
【化２５】
0004755540.tif 000026
（ｔ−Ｃ８Ｈ１７はターシャリ−オクチル基、ｎ９は２以上の数、Ｒ１５はＣ１２Ｈ２５を主成分とする基を示す。）
【００８７】
【化２６】
0004755540.tif 000027
（ｔ−Ｃ４Ｈ９はターシャリ−ブチル基を示す。）
【００８８】
【化２７】
0004755540.tif 000028
（ｔ−Ｃ４Ｈ９はターシャリ−ブチル基を示す。）
【００８９】
【化２８】
0004755540.tif 000029
（ｉ−Ｃ３Ｈ７はイソプロピル基を示す。）
【００９０】
【化２９】
0004755540.tif 000030
（ｔ−Ｃ８Ｈ１７はターシャリ−オクチル基を示す。）
【００９１】
【化３０】
0004755540.tif 000031
（ｔ−Ｃ４Ｈ９はターシャリ−ブチル基、ｔ−Ｃ８Ｈ１７はターシャリ−オクチル基を示す。）
【００９２】
【化３１】
0004755540.tif 000032
（ｔ−Ｃ４Ｈ９はターシャリ−ブチル基を示し、ｉ−Ｃ４Ｈ９はイソブチル基を示し、ｎ１０は２以上の数を示し、Ｒ１６はＣ９Ｈ１９を主成分とする基を示す。）
【００９３】
【化３２】
0004755540.tif 000033
（ｔ−Ｃ４Ｈ９はターシャリ−ブチル基を示し、ｉ−Ｃ４Ｈ９はイソブチル基を示す。）
【００９４】
【化３３】
0004755540.tif 000034
（ｔ−Ｃ４Ｈ９はターシャリ−ブチル基を示す。）
【００９５】
【化３４】
0004755540.tif 000035
（ｔ−Ｃ４Ｈ９はターシャリ−ブチル基を示す。）
【００９６】
正帯電性荷電制御剤は、これらのケイ素錯体化合物の内、単一の化合物を含んでいてもよく、異なる構造のカチオンやアニオンを有する化合物を複数含んでいてもよい。さらに、従来用いられていた荷電制御剤を共存させてもよい。
【００９７】
本発明の静電荷像現像用正帯電性トナーは、前記の正帯電性荷電制御剤を含むものである。この荷電制御剤０．１〜１０重量部と、トナー用樹脂１００重量部とを含んでいることが好ましく、荷電制御剤が０．５〜５重量部であるとより好ましい。さらに着色剤を含んでいてもよい。
【００９８】
静電荷像現像用正帯電性トナーは、トナー用樹脂に、荷電制御剤と、着色剤とが、練り込まれ内添されたものであってもよい。又はトナー用樹脂と着色剤とを含む母粒子の表面に、荷電制御剤を含む子粒子を付着させたものであってもよい。母粒子が荷電制御剤を含んでいてもよく、子粒子がトナー用樹脂を含んでいてもよい。
【００９９】
静電荷像現像用正帯電性トナーは、この荷電制御剤、トナー用樹脂、着色剤、及び、トナーの品質を向上させるために必要に応じて適宜使用される磁性材料や流動性改質剤やオフセット防止剤を含むものであってもよい。
【０１００】
トナー用樹脂は、市販の結着樹脂、例えばスチレン樹脂、スチレン−アクリル樹脂、スチレン−ブタジエン樹脂、スチレン−マレイン酸樹脂、スチレン−ビニルメチルエーテル樹脂、スチレン−メタアクリル酸エステル共重合体、ポリエステル樹脂、ポリプロピレン樹脂のような熱可塑性樹脂；フェノール樹脂、エポキシ樹脂のような熱硬化性樹脂が挙げられる。これらの樹脂を単独で用いてもよく、複数種ブレンドして用いてもよい。
【０１０１】
このトナー用樹脂を、減法混色によるフルカラー用トナー、又はオーバーヘッドプロジェクタ（ＯＨＰ）用トナーに混合して用いるためには、トナー用樹脂が、透明性を有すること、トナー像に色調障害を生じない程度のほぼ無色であること、荷電制御剤との相溶性が良好であること、適当な熱又は圧力下で流動性を有すること、微粒化が可能であることが要求される。そのようなトナー用樹脂として、スチレン樹脂、アクリル樹脂、スチレン−アクリル樹脂、スチレン−メタアクリル酸エステル共重合体、ポリエステル樹脂であることが好ましい。
【０１０２】
また、本発明の荷電制御剤を静電粉体塗料に含有させて、塗料中の樹脂粉体の電荷を制御したり増強したりする場合、塗料中の樹脂としては、例えば、アクリル系樹脂、ポリオレフィン系樹脂、ポリエステル系樹脂、ポリアミド系樹脂のような熱可塑性樹脂；フェノール系樹脂、エポキシ系樹脂のような熱硬化性樹脂が挙げられる。これらの樹脂を、単独で用いてもよく、複数種ブレンドして用いてもよい。
【０１０３】
カラー用トナーの着色剤あるいは静電粉体塗料用の着色剤として、染料、顔料を、単独で用いてもよく、複数種配合して用いてもよい。
【０１０４】
カラー用トナーのための着色剤として、例えばキノフタロンイエロー、ハンザイエロー、イソインドリノンイエロー、ベンジジンイエロー、ペリノンオレンジ、ペリノンレッド、ペリレンマルーン、ローダミン６Ｇレーキ、キナクリドンレッド、ローズベンガル、銅フタロシアニンブルー、銅フタロシアニングリーン、ジケトピロロピロール系顔料のような有機顔料；カーボンブラック、チタンホワイト、チタンイエロー、群青、コバルトブルー、べんがら、アルミニウム粉、ブロンズのような、無機顔料や金属粉；アゾ系染料、キノフタロン系染料、アントラキノン系染料、キサンテン系染料、トリフェニルメタン系染料、フタロシアニン系染料、インドフェノール系染料、インドアニリン系染料のような、油溶性染料や分散染料；ロジン、ロジン変性フェノール、ロジン変性マレイン酸のような樹脂により変性されたトリアリールメタン系染料；高級脂肪酸や樹脂などで加工された、染料や顔料が挙げられる。カラー用トナーには、これら着色剤を、単独で配合していてもよく、複数種配合していてもよい。フルカラー用の三原色トナーの調整に好適に使用できるのは、分光特性が良好な染料や顔料である。
【０１０５】
また、有彩色のモノカラー用トナーのための着色剤として、同色系の顔料と染料、例えばローダミン系の顔料と染料、キノフタロン系の顔料と染料、フタロシアニン系の顔料と染料を適宜配合して用いることができる。
【０１０６】
磁性材料として、例えば鉄、コバルト、フェライトで例示される強磁性材料製微粉体が挙げられる。流動性改質剤として例えば、シリカ、酸化アルミニウム、酸化チタンが挙げられる。オフセット防止剤として例えば、ワックス、低分子量のオレフィンワックスが挙げられる。
【０１０７】
静電荷像現像用正帯電性トナーは、以下のようにして製造される。荷電制御剤、トナー用樹脂、着色剤、及び必要に応じ磁性材料や流動性改質剤やオフセット防止剤を、ボールミルのような混合機により十分混合した後、その混合物を加熱ロール、ニーダー、エクストルーダーのような熱混練機を用いて溶融混練する。その混練物を冷却固化させた後、その固化物を粉砕及び分級することにより、粉砕法トナー粒子である平均粒径５〜２０μｍの一成分トナーが得られる。
【０１０８】
この他、各成分の溶液を噴霧乾燥してトナー粒子を得る方法や、懸濁重合法、乳化重合法なども採用できる。懸濁重合法は、トナー用樹脂の単量体、荷電制御剤、着色剤、及び必要に応じ磁性材料や流動性改質剤やオフセット防止剤と重合開始剤や架橋剤や離型剤のような添加剤とを均一に溶解又は分散させて、単量体組成物とした後、この単量体組成物を、分散安定剤を含有する連続層中、例えば水相中に、適当な分散機を用いて分散させながら重合反応を行わせることにより、所望の粒径を有するトナーの粒子が得られる。
【０１０９】
このような重合性単量体として、例えばスチレン、メチルスチレンのようなスチレン誘導体；アクリル酸メチル、アクリル酸エチル、メタアクリル酸エチル、メタアクリル酸ｎ−ブチルのような（メタ）アクリル酸エステル類；アクリロニトリル、メタクリロニトリル、アクリルアミドのようなビニル系単量体が挙げられる。
【０１１０】
分散安定剤として、界面活性剤例えばドデシルベンゼンスルホン酸ナトリウム；有機分散剤例えばポリビニルアルコール、メチルセルロース、メチルヒドロキシプロピルセルロース；無機分散剤例えば、リン酸カルシウムやリン酸マグネシウムやリン酸アルミニウムのようなリン酸多価金属塩微粉体、炭酸カルシウムや炭酸マグネシウムのような炭酸塩微粉体、メタ珪酸カルシウム、硫酸カルシウム、硫酸バリウム、水酸化カルシウム、水酸化アルミニウムが挙げられる。
【０１１１】
重合開始剤として例えば、２，２’−アゾイソブチロニトリルやアゾビスブチロニトリルのようなアゾ系又はジアゾ系重合開始剤；ベンゾイルペルオキシドのような過酸化物系重合開始剤が挙げられる。
【０１１２】
また、静電荷像現像用正帯電性トナーは、次のようにしても製造できる。荷電制御剤を含む前記の粉砕法トナー粒子又は重合法トナー粒子を母粒子とし、この母粒子の表面に、荷電制御剤の粒子のみからなる子粒子、又は荷電制御剤分散性の樹脂に１０〜９０重量％の荷電制御剤が分散した粒子からなる子粒子を、付着させることにより、トナーが得られる。
【０１１３】
子粒子を母粒子表面に付着させる方法として例えば、外添方法、又はハイブリダイゼーションシステムにより子粒子を母粒子に打ち込む方法が挙げられる。荷電制御剤分散性の樹脂として、例えばスチレン樹脂、スチレン−アクリル樹脂、スチレン−ブタジエン樹脂、スチレン−マレイン樹脂、スチレン−ビニルメチルエーテル樹脂、スチレン−メタアクリル酸エステル共重合体、フェノール樹脂、エポキシ樹脂、パラフィンワックス、アクリル樹脂、ポリエステル系樹脂が挙げられる。これらの樹脂を、単独で用いてもよく、複数種ブレンドして用いてもよい。
【０１１４】
荷電制御剤を含んだ粉砕法トナー粒子又は重合法トナー粒子を母粒子とする例について示したが、荷電制御剤を含まない粉砕法トナー粒子又は重合法トナー粒子を母粒子としてもよい。
【０１１５】
この静電荷像現像用正帯電性トナーを用いた２成分現像剤は、このトナーとキャリアとを混合し調製したもので、２成分磁気ブラシ現像法等により現像する際に使用される。このキャリアとして、例えば、粒径５０〜２００μｍ程度の鉄粉、ニッケル粉、マグネタイト粉、フェライト粉、ガラスビーズ、及びこれらの表面をアクリル酸エステル共重合体、スチレン−アクリル酸エステル共重合体、スチレン−メタクリル酸エステル共重合体、シリコーン樹脂、ポリアミド樹脂、又はフッ化エチレン系樹脂でコーティングしたものが挙げられる。
【０１１６】
この静電荷像現像用正帯電性トナーを用いた１成分現像剤は、このトナーの調製の際に、例えば鉄粉、ニッケル粉、フェライト粉のような強磁性材料の微粉体を適量添加分散させたもので、接触現像法、ジャンピング現像法等により現像する際に使用される。
【０１１７】
本発明の荷電付与組成物は、前記化学式（１）好ましくは前記化学式（２）で表されるケイ素錯体化合物を有効成分とする正帯電性荷電制御剤と、溶媒及び／又は分散剤とが含まれたものである。前記ケイ素錯体化合物は、ケイ素錯体化合物を単独で用いてもよいし、２種以上ものを併用してもよい。溶媒及び／又は分散剤１００重量部に対して、ケイ素錯体化合物が０．５〜２００重量部含まれていることが好適であり、更に２〜１００重量部となるような割合で用いる事が好ましい。
【０１１８】
荷電付与組成物に含まれる溶媒又は分散剤は、例えば親水性溶剤や、疎水性有機溶剤である。親水性有機溶剤は、メタノール、エタノール、プロパノール、イソプロパノール、ブタノールのようなアルコール類；エチレングリコールモノメチルエーテル、エチレングリコールモノエチルエーテル、ジエチレングリコールジメチルエーテルのようなグリコールエーテル類；アセトン、メチルエチルケトン、メチルイソブチルケトン、シクロヘキサノンのようなケトン類；Ｎ，Ｎ−ジメチルホルムアルデヒド、Ｎ，Ｎ−ジメチルアセトアミド、Ｎ−メチル−２−ピロリドン、ジメチルスルホキシドのような非プロトン性極性溶剤が挙げられる。疎水性有機溶剤は、キシレン、トルエンのような芳香族系溶剤；ヘキサンのような炭化水素系溶剤が挙げられる。これらの溶剤は単独で用いられてもよく、複数混合して用いられてもよい。
【０１１９】
分散剤は、分散用樹脂であってもよい。このような樹脂として、ポリメチルアクリレート樹脂、ポリメチルメタクリレートのようなポリ（メタ）アクリレート樹脂；ポリスチレン樹脂；ポリアクリロニトリル樹脂；イソプレンユニットやブタジエンユニットを有する合成ゴム；ポリエステル樹脂；ポリウレタン樹脂;ポリアミド樹脂；エポキシ樹脂；ロジン樹脂；ポリカーボネート樹脂；フェノール樹脂；塩素化パラフィン；ポリエチレン；ポリプロピレン；ポリテトラフルオロエチレンのようなフッ素樹脂；シリコーン樹脂が挙げられる。これらの樹脂は単独で用いられてもよく、複数混合して用いられてもよい。これらの樹脂と前記の溶媒との混合物であってもよい。
【０１２０】
本発明の荷電付与部材は、静電写真用トナーに接触して荷電を付与するキャリア粉末、現像スリーブ、及びブレードのいずれかであって、前記の荷電付与組成物で、コーティングされ、又は成形されたものである。具体的には、キャリア粉末に対し、０．１〜１０重量％の量、一層好ましくは０．５〜２重量％の量の荷電制御剤が付される。また現像スリーブやブレードに対し、０．０１〜１０ｍｇ／ｃｍ２の量、一層好ましくは０．１〜２ｍｇ／ｃｍ２の量の荷電制御剤が付される。
【０１２１】
荷電付与部材は、荷電制御剤が溶剤に分散したり、樹脂のような分散剤に分散したりした荷電付与組成物に、キャリア粉末原体や現像スリーブやブレードを浸漬させた後、乾燥させたものであってもよく、またキャリア粉末原体等に荷電付与組成物を噴霧した後、乾燥させたものであってもよい。更にキャリア粉末原体等に荷電付与組成物を刷毛塗りなど塗布した後、乾燥させたものであってもよい。
【０１２２】
荷電付与部材は、荷電付与組成物を、基材上に押出しラミネート加工したり、成型加工したりした現像スリーブやブレードであってもよい。
【０１２３】
このようにして形成された荷電付与部材の表面から、ケイ素錯体化合物が露出している。
【０１２４】
キャリア粉末は、特に限定されないが、例えば、粒径５０〜２００μｍ程度の鉄粉、ニッケル粉、アルミニウム粉、銅粉のような金属粉；合金からなる粉末；マグネタイト粉、フェライト粉のような金属酸化物の粉末；ガラスビーズ、ガラス粉末；セラミックス粉末；これらの表面をアクリル酸エステル共重合体、スチレン−アクリル酸エステル共重合体、スチレン−メタクリル酸エステル共重合体、シリコーン樹脂、ポリアミド樹脂、又はフッ化エチレン系樹脂でコーティングした粉末；樹脂粉末、磁性物質含有樹脂粉末が挙げられる。
【０１２５】
現像スリーブの材質は、鉄、アルミニウム、ニッケルのような金属；、ステンレスのような合金；セラミックス；プラスチックが挙げられる。
【０１２６】
この正帯電性荷電制御剤を含む荷電付与部材は、保存安定性、耐環境性、耐久性に優れている。そのため、キャリア粉末や現像スリーブやブレード等の荷電付与部材は、長期間交換する必要がない。
【０１２７】
本発明の静電写真用トナーの荷電制御方法は、荷電付与部材と、静電写真用トナーとを接触させて摩擦させることにより、該トナーを帯電させるというものである。
【０１２８】
なお、静電写真用トナーは、トナー用樹脂、着色剤、及び、トナーの品質を向上させるために必要に応じて適宜使用される磁性材料や流動性改質剤やオフセット防止剤を含むもので、荷電制御剤を含まないこと以外は、前記の静電荷像現像用正帯電性トナーと同様な成分を含んだものである。
【０１２９】
静電写真用トナーは、トナー用樹脂と、必要に応じて着色剤や、別な荷電制御剤を含んでいてもよい。
【０１３０】
静電写真用トナーは、鉄粉キャリアでトナーを搬送するという磁気ブラシ現像法や、ビーズキャリアでトナーを搬送するというカスケード現像法に用いられる二成分トナーであってもよい。二成分現像剤は、このトナーとキャリアとを混合し調製したものである。
【０１３１】
また、静電写真用トナーは、トナーを噴霧状態にするパウダークラウド現像法や、潜像電界によりトナーを飛行させるジャンピング現像法、接触現像法に用いられる一成分トナーであってもよい。一成分現像剤は、このトナーの調製の際に、例えば鉄粉、ニッケル粉、フェライト粉のような強磁性材料の微粉体を適量添加分散させたものである。
【０１３２】
荷電付与部材により電荷が付与されたトナーは、帯電安定性に優れているから、それを用いて現像された画像は、品質が優れている。
【実施例】
【０１３３】
以下、本発明の実施例を挙げて具体的に説明するが、本発明はこれらの実施例に限定されるものではない。
【０１３４】
以下の実施例１〜７は、本発明を適用する正帯電性荷電制御剤に使用するケイ素錯体化合物の合成例を示すものである。
【０１３５】
（実施例１）
（１）ケイ素錯体中間体の合成
β−ジケトン化合物として１−（４−tert−ブチルフェニル）−４，４−ジメチルペンタン−１，３−ジオン  １６０．０ｇ（０．６１４ｍｏｌ）を酢酸エチル８００ｍｌに溶解した。これに、四塩化ケイ素３４．８ｇ（０．２０４ｍｏｌ）を室温で滴下した。２時間加熱還流後、放冷し、析出した白色結晶を濾過した。酢酸エチル６００ｍｌで洗浄後、水洗２０００ｍｌし、８０℃で２４時間乾燥すると、下記化学式で表される化合物例ａのケイ素錯体中間体の１０７．４ｇ（０．１２８ｍｏｌ）が得られた。
【０１３６】
【化３５】
0004755540.tif 000036
（ｔ−Ｃ４Ｈ９はターシャリ−ブチル基を示す。）
【０１３７】
化合物例ａのケイ素錯体中間体についてＭ−８０００形 ＬＣ／３ＤＱＭＳシステム（株式会社 日立製作所の商品名）を用いて、液体クロマトグラフィー質量分析（ＬＣ／ＭＳ）を行ったデータを図１に示す。図１のとおり、実測値ｍ／ｚが８０６．１３であり、理論値８４１．６から塩素イオンが脱離した理論値８０６．２とほぼ一致している事より、所望の化合物例ａであると同定された。
【０１３８】
（２）アニオン交換
化合物例ａのケイ素錯体中間体の８４ｇ（０．１モル）を水とメタノールとの１：１混合溶媒１０００ｍｌに分散し、これに、アニオン性有機化合物としてアルキル硫酸エステルナトリウム塩５７ｇ（０．２モル）「第一工業製薬（株）社製：モノゲンＹ−５００」を加えて室温で２４時間撹拌混合した。得られた反応液を濾過し、濾液の電導度が低下するまで水洗した。８０℃で乾燥して、前記化合物例１で示されたケイ素錯体化合物７７ｇからなる正帯電性荷電制御剤を得た。
【０１３９】
これらと類似の合成処方により、本発明の種々のケイ素錯体化合物の合成及び正帯電性荷電制御剤の調製が可能である。
【０１４０】
化合物例１のケイ素錯体化合物について、Ｍ−８０００形 ＬＣ/３ＤＱＭＳシステム（株式会社 日立製作所の商品名）を用いて、液体クロマトグラフィー質量分析（ＬＣ／ＭＳ）を行ったデータを図２に示す。図２のとおり、実測値ｍ／ｚが８０６．００であり、理論値１０７１．６からドデシル硫酸エステルイオンが脱離した理論値８０６．２とほぼ一致している。また、ＣＨＮＳ元素分析では、Ｃ：７０．１９％（理論値：７０．６１％）、Ｈ：８．８０％（理論値：８．８４％）、Ｓ：３．１３％（理論値：２．９９％）であり、理論値とほぼ一致している事より、所望の化合物例１であると同定された。
【０１４１】
化合物例１のケイ素錯体化合物の電導度を測定したところ、１１７μＳであった。
【０１４２】
（実施例２）
実施例１の（１）と同様にして化合物例ａのケイ素錯体中間体を得た。実施例１の（２）で用いたアルキル硫酸エステルナトリウム塩５７ｇ（０．２モル）「第一工業製薬（株）社製：モノゲンＹ−５００」に代えて、ポリオキシエチレンアルキルエーテル硫酸エステルナトリウム塩２７９ｇ（０．２モル）「第一工業製薬（株）社製：ハイテノール２２７Ｌ」を用い、それ以外は実施例１の（２）と同様に合成し、前記化合物例２で示されたケイ素錯体化合物８６ｇからなる正帯電性荷電制御剤を得た。
【０１４３】
化合物例２のケイ素錯体化合物の電導度を測定したところ、１３２μＳであった。
【０１４４】
（実施例３）
実施例１の（１）と同様にして化合物例ａのケイ素錯体中間体を得た。実施例１の（２）で用いたアニオン性有機化合物をポリオキシエチレンアルキルフェニルエーテル硫酸エステルナトリウム塩４８７ｇ（０．２モル）「第一工業製薬（株）社製：ハイテノールＮ−０９３」に代えたこと以外は実施例１の（２）と同様に合成し、前記化合物例３で示されたケイ素錯体化合物８３ｇからなる荷電制御剤を得た。
【０１４５】
（実施例４）
実施例１の（１）のβ−ジケトン化合物を代えたこと以外は実施例１の（１）と同様にして、下記化学式で表される化合物例ｂのケイ素錯体中間体を得た。
【０１４６】
【化３６】
0004755540.tif 000037
（ｔ−Ｃ４Ｈ９はターシャリ−ブチル基を示す。）
【０１４７】
次いで実施例１の（２）のアニオン交換の際に、化合物例ａのケイ素錯体中間体の８４ｇ（０．１モル）を化合物例ｂのケイ素錯体中間体の１０７ｇ（０．１モル）に代えたこと以外は実施例１の（２）と同様にして合成し、前記化合物例１２で示されたケイ素錯体化合物１０１ｇからなる正帯電性荷電制御剤を得た。
【０１４８】
（実施例５）
実施例１の（１）のβ−ジケトン化合物を代えたこと以外は実施例１の（１）と同様にして、下記化学式で表される化合物例ｃのケイ素錯体中間体を得た。
【０１４９】
【化３７】
0004755540.tif 000038
（ｔ−Ｃ４Ｈ９はターシャリーブチル基を示す。）
【０１５０】
次いで実施例１の（２）のアニオン交換の際に、化合物例ａのケイ素錯体中間体の８４ｇ（０．１モル）を化合物例ｃのケイ素錯体中間体の９０ｇ（０．１モル）に代えたこと以外は実施例１の（２）と同様にして合成し、前記化合物例１３で示されたケイ素錯体化合物８４ｇからなる正帯電性荷電制御剤を得た。
【０１５１】
（実施例６）
実施例１の（１）のβ−ジケトン化合物を代えたこと以外は実施例１の（１）と同様にして、下記化学式で表される化合物例ｄのケイ素錯体中間体を得た。
【０１５２】
【化３８】
0004755540.tif 000039
（ｔ−Ｃ４Ｈ９はターシャリーブチル基を示す。）
【０１５３】
次いで実施例１の（２）のアニオン交換の際に、化合物例ａのケイ素錯体中間体の８４ｇ（０．１モル）を化合物例ｄのケイ素錯体中間体の９９ｇ（０．１モル）に代えたこと以外は実施例１の（２）と同様にして合成し、前記化合物例１６で示されたケイ素錯体化合物９５ｇからなる正帯電性荷電制御剤を得た。
【０１５４】
（実施例７）
実施例１の（１）のβ−ジケトン化合物を代えたこと以外は実施例１の（１）と同様にして、下記化学式で表される化合物例ｅのケイ素錯体中間体を得た。
【０１５５】
【化３９】
0004755540.tif 000040
（ｔ−Ｃ４Ｈ９はターシャリーブチル基を示す。）
【０１５６】
次いで実施例１の（２）のアニオン交換の際に、化合物例ａのケイ素錯体中間体の８４ｇ（０．１モル）を化合物例ｅのケイ素錯体中間体の９４ｇ（０．１モル）に代えたこと以外は実施例１の（２）と同様にして合成し、前記化合物例１７で示されたケイ素錯体化合物９０ｇからなる正帯電性荷電制御剤を得た。
【０１５７】
次の実施例８〜１９は、本発明を適用する静電荷像現像用正帯電性トナー及びそれを含む現像剤を調製した例である。
【０１５８】
（実施例８）
スチレン−アクリル共重合樹脂（ＣＰＲ−６００Ｂ：三井化学社製の商品名）の１００重量部と、低分子量ポリプロピレン（ビスコール５５０−Ｐ：三洋化成工業社製の商品名）の３重量部と、マゼンタ色顔料（Ｃ．Ｉ．  Ｐｉｇｍｅｎｔ  Ｒｅｄ  ５７：１）の５重量部と、実施例１で調製した化合物例１からなる荷電制御剤の１重量部とを、高速ミキサーで均一にプレミキシングした。次いで、エクストルーダーで溶融混練し、冷却後振動ミルで粗粉砕した。得られた粗砕物を分級機付きのエアージェットミルを用いて微粉砕して、粒径１０μｍのマゼンタトナーを得た。
【０１５９】
得られたトナー５重量部に対して、鉄粉キャリア（ＴＥＦＶ２００／３００：パウダーテック社製の商品名）９５重量部を混合して現像剤を調製した。
【０１６０】
現像剤をポリ瓶中で秤量し、回転数１００ｒｐｍのボールミルにより攪拌して現像剤を帯電させ、標準条件（２５℃、相対湿度５０％）で初期帯電量（３分値）を測定した。更に攪拌時間（分）毎の摩擦帯電量を測定し、帯電の安定性を評価した。帯電の安定性については、安定性のあるものを○、ないものを×とする２段階で評価した。また、低温低湿（１０℃、相対湿度３０％）及び高温高湿（３５℃、相対湿度９０％）の各条件下で同様にして初期ブローオフ帯電量を測定し、帯電量環境安定性も同時に評価した。帯電量環境安定性については、安定性のあるものを○、ないものを×とする２段階で評価した。
【０１６１】
なお、帯電量の測定は、ブローオフ帯電量測定機ＴＢ−２００（東芝ケミカル社製の商品名）により行った。
【０１６２】
この現像剤を用いて市販の複写機にてトナーの画像を形成した。得られたトナー画像について、カブリ、細線再現性、帯電安定性及び持続性、オフセット現象について目視で観察した。
【０１６３】
カブリについては、カブリがないものを○、あるものを×として、細線再現性については、細線再現性が良好ないものを○、悪いものを×として、帯電安定性及び持続性については、帯電安定性及び持続性が良いものを○、悪いものを×として、オフセット現象について、オフセット現象が観測されなかったものを○、観測されたものを×として、それぞれ２段階で評価した。
【０１６４】
それらの結果を表２に示す。
【０１６５】
（実施例９〜１４）
実施例２〜７で調製した化合物例２、３、１２、１３、１６又は１７からなる荷電制御剤を、表１のように用いたこと以外は、実施例８と同様に行った。
【０１６６】
【表１】
0004755540.tif 000041
【０１６７】
（実施例１５）
スチレン−アクリル共重合樹脂（ＣＰＲ−６００Ｂ：三井化学社製の商品名）の１００重量部と、イエロー色顔料（Ｃ．Ｉ．Ｐｉｇｍｅｎｔ  Ｙｅｌｌｏｗ  １８０）の５重量部と、低分子量ポリプロピレン（ビスコール５５０−Ｐ：三洋化成工業社製の商品名）の３重量部と、実施例５で調製した化合物例１３からなる荷電制御剤の１重量部とを、実施例８と同様に処理して平均粒径１０μｍのイエロートナー及び現像剤を調製し、実施例８と同様に評価した。その結果を表２に示す。
【０１６８】
（実施例１６）
ポリエステル樹脂（ＥＲ−５６１：三菱レイヨン社製の商品名）の１００重量部と、低重合ポリプロピレン（ビスコール５５０−Ｐ：三洋化成工業社製の商品名）の３重量部と、カーボンブラック（＃４４：三菱化学社製の商品名）の６重量部と、実施例６で調製した化合物例１６からなる荷電制御剤の１重量部とを、実施例８と同様に処理して平均粒径１０μｍの黒色トナー及び現像剤を調製し、実施例８と同様に評価した。その結果を表２に示す。
【０１６９】
（実施例１７）
スチレンモノマーの８０重量部と、ｎ−ブチルアクリレートモノマーの２０重量部と、イエロー色顔料（Ｃ．Ｉ．Ｐｉｇｍｅｎｔ  Ｙｅｌｌｏｗ  １８０）の５重量部と、２，２’−アゾイソブチロニトリルの１．８重量部と、実施例７で調製した化合物例１７からなる荷電制御剤の１重量部とを、高速ミキサーで均一にプレミキシングして重合性単量体組成物を得た。
【０１７０】
一方、濃度０．１モル％の第三リン酸ナトリウム水溶液１００ｍｌを蒸留水６００ｍｌにより希釈し、この液を撹拌しながらこれに濃度１．０モル／Ｌの塩化カルシウム水溶液１８．７ｍｌを徐々に加え、次いで濃度２０％のドデシルベンゼンスルホン酸ナトリウム水溶液０．１５ｇを加えて分散液を調整した。
【０１７１】
この分散液を前記重合性単量体組成物に加えて、ＴＫ式ホモミキサー（特殊機化工社製）により高速撹拌しながら温度６５℃に昇温せしめ、昇温後３０分間撹拌した後、更に、８０℃まで昇温させ、通常の撹拌機による回転数１００ｒｐｍの撹拌に切り換え、温度８０℃のまま６時間重合させた。
【０１７２】
重合終了後、反応混合物を冷却して固形物を濾別し、その濾取物を濃度５重量％の塩酸水溶液中に浸漬して分散剤として利用したリン酸カルシウムを分解した後、その固形物を洗浄液が中性となるまで水洗し、脱水、乾燥させることにより平均粒径１０μｍのイエロートナーを得た。
【０１７３】
得られたトナー５重量部に対して、鉄粉キャリア（ＴＥＦＶ２００／３００：パウダーテック社製の商品名）９５重量部を混合して現像剤を調整し、実施例８と同様に評価した。その結果を表２に示す。
【０１７４】
（実施例１８）
スチレンモノマーの８０重量部と、ｎ−ブチルアクリレートモノマーの２０重量部と、カーボンブラック（ＭＡ−１００：三菱化学社製の商品名）の５重量部と、２，２’−アゾイソブチロニトリルの１．８重量部と、実施例１で調製した化合物例１からなる荷電制御剤の１重量部とを、実施例１７と同様に処理して平均粒径１３μｍの黒色重合トナー及び現像剤を調製し、実施例８と同様に評価した。その結果を表２に示す。
【０１７５】
（実施例１９）
スチレン−アクリル共重合樹脂（ＣＰＲ−６００Ｂ：三井化学社製の商品名）の１００重量部と、低分子量ポリプロピレン（ビスコール５５０−Ｐ：三洋化成工業社製の商品名）の３重量部と、マゼンタ色顔料（Ｃ．Ｉ．  Ｐｉｇｍｅｎｔ  Ｒｅｄ  ５７：１）の５重量部とを高速ミキサーで均一にプレミキシングした。次いで、エクストルーダーで溶融混練し、冷却後振動ミルで粗粉砕した。得られた粗砕物を分級機付きのエアージェットミルを用いて微粉砕して、粒径１０μｍのマゼンタトナーの母粒子を得た。
【０１７６】
得られた母粒子１０８重量部に対して、実施例１で調製した化合物例１からなる１重量部の荷電制御剤とする子粒子を外添し、静電荷像現像用正帯電性トナーを得た。
【０１７７】
このトナー５重量部に対して、鉄粉キャリア（ＴＥＦＶ２００／３００：パウダーテック社製の商品名）９５重量部を混合して現像剤を調整し、実施例８と同様に評価した。その結果を表２に示す。
【０１７８】
（比較例１）
実施例８で用いた化合物例１のケイ素錯体化合物を、下記化合物例ｆに代えたこと以外は、実施例８と同様にして、トナーを得、さらに同様に評価した。その結果を表２に示す。
【０１７９】
【化４０】
0004755540.tif 000042
【０１８０】
（比較例２）
実施例８の化合物例１のケイ素錯体化合物を、化合物例ａのケイ素錯体中間体に代えたこと以外は実施例８と同様に静電荷像現像用正帯電性トナーを得て、同様に評価した。
【０１８１】
（比較例３）
化合物例１を合成する際のアニオン交換反応の条件を次のように変えたこと以外は実施例１の（２）と同様にして、アニオン交換反応が不完全な化合物を調製した。
【０１８２】
先ず、化合物例ａのケイ素錯体中間体の８４ｇ（０．１モル）を水１０００ｍｌに分散し、これに、アルキル硫酸エステルナトリウム塩３４ｇ（０．１２モル）「第一工業製薬（株）社製：モノゲンＹ−５００」を加えて室温で２４時間撹拌混合した。濾過、水洗後、８０℃で乾燥し、化合物例２１で示されるケイ素錯体化合物を主に含む８０ｇの荷電制御剤を得た。この荷電制御剤は、残留塩素量が０．３１％であった。
【０１８３】
実施例８の化合物例１を、アニオン交換反応が不完全なケイ素錯体化合物を含む荷電制御剤に代えたこと以外は、実施例８と同様にしてトナーを得、同様に評価した。その結果を表２に示す。
【０１８４】
【表２】
0004755540.tif 000043
【０１８５】
表２から明らかな通り、実施例の現像剤は、帯電安定性や持続性が優れ、さらに環境安定性が優れていた。また、それを用いて形成したトナー画像は、カブリがなく、再線再現性、帯電安定性及び持続性に優れ、オフセット現象が認められなかった。一方、比較例の現像剤は、環境安定性が悪く、夏場のような高温多湿条件下や、温湿度が変動する条件下での使用に向かないものであった。
【０１８６】
上記で得られたケイ素錯体化合物を荷電制御剤として含む荷電付与組成物の調製、この荷電付与組成物を用いた荷電付与部材の作製、及びそれを用いた静電写真用トナーの荷電制御方法の例について、以下の実施例に示す。
【０１８７】
（実施例２０）
キシレン１０００ｍｌにポリメチルメタアクリレート樹脂１００ｇを溶解し、これに、化合物例１  ５０ｇを混合して、荷電付与組成物１を得た。
得られた荷電付与組成物１を用い、フェライトキャリア（Ｆ−１５０：パウダーテック社製）１０００ｇに流動床型コーティング装置でコートして、荷電付与部材１（キャリア）を得た。
【０１８８】
実施例８と同様にして得られたトナー５部に対して、前記荷電付与部材１（キャリア）の９５重量部を混合して現像剤を調製した。得られた現像剤を実施例８と同様に評価し、それらの結果を表３に示す。
【０１８９】
（実施例２１）
トルエン１０００ｍｌにスチレン−メチルメタアクリレート共重合樹脂１００ｇを溶解し、これに、化合物例１６の５０ｇを混合して、荷電付与組成物２を得た。
得られた荷電付与組成物２を用い、フェライトキャリア（Ｆ−１５０：パウダーテック社製）１０００ｇに流動床型コーティング装置でコートして、荷電付与部材２（キャリア）を得た。
【０１９０】
実施例８と同様にして得られたトナー５部に対して、前記荷電付与部材２（キャリア）  ９５重量部を混合して現像剤を調製した。得られた現像剤を実施例８と同様に評価し、それらの結果を表３に示す。
【０１９１】
【表３】
0004755540.tif 000044
【０１９２】
表３から明らかな通り、実施例２０、２１の現像剤は、帯電安定性や持続性が優れ、さらに環境安定性が優れていた。また、それを用いて形成したトナー画像は、カブリがなく、再線再現性、帯電安定性及び持続性に優れ、オフセット現象が認められなかった。
【産業上の利用可能性】
【０１９３】
本発明のケイ素錯体化合物を含む荷電制御剤は、静電荷像現像用トナーや粉体塗料に良好な正帯電性を発現させるものである。この荷電制御剤は、モノクロのトナーのみならず、幅広く種々の有彩色のトナーに添加して使用される。
【０１９４】
この荷電制御剤を含む本発明の静電荷像現像用トナーは、この静電荷像現像用トナーは、無機、有機を問わずあらゆる種類の感光体上の静電荷像現像に適し、さらに転写記録媒体としては普通紙のみならず加工紙、加工フィルムなどにも適している。
【０１９５】
本発明の荷電付与組成物は、複写機やプリンターやファクシミリなどの電子写真による複写や印刷の際に使用されるキャリア粉末や現像スリーブやブレード等の電荷付与部材の原材料として、用いられる。この荷電付与組成物で形成された電荷付与部材を用いた静電写真用トナーの荷電制御方法は、静電写真用トナーに負の電荷を付与して優れた帯電特性や帯電安定性を発現して、紙やフィルム等の転写記録媒体上にトナーを定着させて明瞭でカブリのない画像を得るのに用いられる。
【図面の簡単な説明】
【０１９６】
【図１】本発明を適用する正帯電性荷電制御剤に含まれるケイ素錯体化合物の中間体の液体クロマトグラフィー質量分析の結果を示す図である。
【０１９７】
【図２】本発明を適用する正帯電性荷電制御剤に含まれるケイ素錯体化合物の液体クロマトグラフィー質量分析の結果を示す図である。
【図１】
0004755540.tif 000047
【図２】
0004755540.tif 000048